"熱可塑性ポリマー、式1式中、R1及びR2は、それぞれ独立に、炭素数1~8のアルキル基、炭素数6~12のアリール基又は炭素数7~18のアラルキル基を表す。R3は水素原子又は炭素数1~3のアルキル基を表し、R4は水素原子又はメチル基を表す。で表される化合物、及び、式2式中、nは2以上の整数を表す。で表される化合物を含有する熱可塑性ポリマー組成物。式1で表される化合物と式2で表される化合物との合計重量が、熱可塑性ポリマー100重量部に対して0.001~3重量部である請求項1記載の熱可塑性ポリマー組成物。式1式中、R1及びR2は、それぞれ独立に、炭素数1~8のアルキル基、炭素数6~12のアリール基又は炭素数7~18のアラルキル基を表す。R3は水素原子又は炭素数1~3のアルキル基を表し、R4は水素原子又はメチル基を表す。で表される化合物と、式2式中、nは2以上の整数を表す。で表される化合物とを含有する安定剤組成物。式1で表される化合物が、2,4―ジ-t-アミル-6-[1-3,5-ジ-t-アミル-2-ヒドロキシフェニルエチル]フェニルアクリレート又は2-t-ブチル-6-3-t-ブチル-2-ヒドロキシ-5-メチルベンジル-4-メチルフェニルアクリレートである請求項3記載の安定剤組成物。式2中のnが5である請求項3又は4記載の安定剤組成物。式2で表される化合物がmyo-イノシトール又はscyllo-イノシトールである請求項3又は4記載の安定剤組成物。さらに、式3式中、R5及びR6はそれぞれ独立に、水素原子又は炭素数1~6のアルキル基を表し、Xは、ヘテロ原子及び/又は環状基を含んでいてもよい炭素数1~24のm価のアルコール残基を表し、mは1~4の整数を表す。ここでアルコール残基とは、アルコールのヒドロキシ基から水素原子を除いた残りの基を表す。で表される化合物を含有する請求項3~6のいずれか一項記載の安定剤組成物。さらに、式4~式8からなる群から選ばれる少なくとも一つの式で表される有機リン化合物を含有する請求項3~7のいずれか一項記載の安定剤組成物。式4:式中、R7及びR8は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。式5:式中、R9は、水素原子、炭素数1~9のアルキル基、炭素数5~8のシクロアルキル基、炭素数6~12のアルキルシクロアルキル基、炭素数7~12のアラルキル基又はフェニル基を表す。式6:式中、A1は、炭素数1~18のアルキル基、炭素数1~9のアルキル基で置換されていてもよいフェニル基、炭素数5~8のシクロアルキル基で置換されていてもよいフェニル基、炭素数6~12のアルキルシクロアルキル基で置換されていてもよいフェニル基、又は炭素数7~12のアラルキル基で置換されていてもよいフェニル基を表す。式7:式中、R10及びR11は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。A2は、単結合、硫黄原子、又は炭素数1~8のアルキリデン基を表す。A3は炭素数2~8のアルキレン基を表す。式8:式中、R12及びR13は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。A4は、単結合、硫黄原子、又は炭素数1~8のアルキリデン基を表す。A5は、炭素数1~8のアルキル基、炭素数1~9のアルキル基で置換されていてもよいフェニル基、炭素数5~8のシクロアルキル基で置換されていてもよいフェニル基、炭素数6~12のアルキルシクロアルキル基で置換されていてもよいフェニル基、又は炭素数7~12のアラルキル基で置換されていてもよいフェニル基を表す。式4~式8からなる群から選ばれる少なくとも一つの式で表される有機リン化合物が、式4で表される化合物である請求項8記載の安定剤組成物。熱可塑性ポリマーに請求項3~9のいずれか一項記載の安定剤組成物を混合する工程を含むことを特徴とする熱可塑性ポリマー組成物の製造方法。熱可塑性ポリマーを加工安定化させるための請求項3~9のいずれか一項記載の安定剤組成物の使用。加工安定性が一層向上した熱可塑性ポリマー組成物が望まれる。かかる課題を解決するために、本発明者らは鋭意検討した結果、加工安定性が一層向上した熱可塑性ポリマー組成物を見出し、以下の[1]~[11]記載の発明に至った。[1]熱可塑性ポリマー、式1式中、R1及びR2は、それぞれ独立に、炭素数1~8のアルキル基、炭素数6~12のアリール基又は炭素数7~18のアラルキル基を表す。R3は水素原子又は炭素数1~3のアルキル基を表し、R4は水素原子又はメチル基を表す。で表される化合物、及び、式2式中、nは2以上の整数を表す。で表される化合物を含有する熱可塑性ポリマー組成物。[2]式1で表される化合物と式2で表される化合物との合計重量が、熱可塑性ポリマー100重量部に対して0.001~3重量部である[1]記載の熱可塑性ポリマー組成物。[3]式1式中、R1及びR2は、それぞれ独立に、炭素数1~8のアルキル基、炭素数6~12のアリール基又は炭素数7~18のアラルキル基を表す。R3は水素原子又は炭素数1~3のアルキル基を表し、R4は水素原子又はメチル基を表す。で表される化合物と、式2式中、nは2以上の整数を表す。で表される化合物とを含有する安定剤組成物。[4]式1で表される化合物が、2,4―ジ-t-アミル-6-[1-3,5-ジ-t-アミル-2-ヒドロキシフェニルエチル]フェニルアクリレート又は2-t-ブチル-6-3-t-ブチル-2-ヒドロキシ-5-メチルベンジル-4-メチルフェニルアクリレートである[3]記載の安定剤組成物。[5]式2中のnが5である[3]又は[4]記載の安定剤組成物。[6]式2で表される化合物がmyo-イノシトール又はscyllo-イノシトールである[3]又は[4]記載の安定剤組成物。[7]さらに、式3式中、R5及びR6はそれぞれ独立に、水素原子又は炭素数1~6のアルキル基を表し、Xは、ヘテロ原子及び/又は環状基を含んでいてもよい炭素数1~24のm価のアルコール残基を表し、mは1~4の整数を表す。ここでアルコール残基とは、アルコールのヒドロキシ基から水素原子を除いた残りの基を表す。で表される化合物を含有する[3]~[6]のいずれか一項記載の安定剤組成物。[8]さらに、式4~式8からなる群から選ばれる少なくとも一つの式で表される有機リン化合物を含有する[3]~[7]のいずれか一項記載の安定剤組成物。式4:式中、R7及びR8は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。式5:式中、R9は、水素原子、炭素数1~9のアルキル基、炭素数5~8のシクロアルキル基、炭素数6~12のアルキルシクロアルキル基、炭素数7~12のアラルキル基又はフェニル基を表す。式6:式中、A1は、炭素数1~18のアルキル基、炭素数1~9のアルキル基で置換されていてもよいフェニル基、炭素数5~8のシクロアルキル基で置換されていてもよいフェニル基、炭素数6~12のアルキルシクロアルキル基で置換されていてもよいフェニル基、又は炭素数7~12のアラルキル基で置換されていてもよいフェニル基を表す。式7:式中、R10及びR11は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。A2は、単結合、硫黄原子、又は炭素数1~8のアルキリデン基を表す。A3は炭素数2~8のアルキレン基を表す。式8:式中、R12及びR13は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。A4は、単結合、硫黄原子、又は炭素数1~8のアルキリデン基を表す。A5は、炭素数1~8のアルキル基、炭素数1~9のアルキル基で置換されていてもよいフェニル基、炭素数5~8のシクロアルキル基で置換されていてもよいフェニル基、炭素数6~12のアルキルシクロアルキル基で置換されていてもよいフェニル基、又は炭素数7~12のアラルキル基で置換されていてもよいフェニル基を表す。[9]式4~式8からなる群から選ばれる少なくとも一つの式で表される有機リン化合物が、式4で表される化合物である[8]記載の安定剤組成物。[10]熱可塑性ポリマーに[3]~[9]のいずれか一項記載の安定剤組成物を混合する工程を含むことを特徴とする熱可塑性ポリマー組成物の製造方法。[11]熱可塑性ポリマーを加工安定化させるための[3]~[9]のいずれか一項記載の安定剤組成物の使用。本発明の熱可塑性ポリマー組成物は、加工安定性に優れる。以下、本発明について詳細に説明する。本発明の熱可塑性ポリマー組成物は、熱可塑性ポリマー、前記式1で表される化合物以下、化合物1と記すことがある、及び、前記式2で表される化合物以下、化合物2と記すことがあるとを含有する。化合物1において、式中のR1及びR2は、それぞれ独立に、炭素数1~8のアルキル基、炭素数6~12のアリール基又は炭素数7~18のアラルキル基を表す。R1及びR2としては、例えば、メチル基、エチル基、n-プロピル基、イソプロピル基、n-ブチル基、イソブチル基、sec-ブチル基、t-ブチル基、n-ペンチル基、t-アミル基-CCH32CH2CH3、2-エチルヘキシル基、シクロヘキシル基など炭素数1~8のアルキル基、例えば、フェニル基などの炭素数6~12のアリール基、例えば、ベンジル基などの炭素数7~18のアラルキル基等を挙げることができる。好ましくは、t-ブチル基及びt-アミル基などの3級炭素を有するアルキル基等が挙げられ、より好ましくはt-アミル基等である。R3は水素原子又は炭素数1~3のアルキル基を表す。該アルキル基としては、例えば、メチル基、エチル基、n-プロピル基、イソプロピル基等を挙げることができる。好ましいR3としては、水素原子又はメチル基等が挙げられる。R4は、水素原子又はメチル基を表し、特に、水素原子が好ましい。化合物1の具体例としては、例えば、2,4-ジ-t-ブチル-6-1-3,5-ジ-t-ブチル-2-ヒドロキシフェニルエチルフェニルアクリレート、2,4-ジ-t-アミル-6-1-3,5-ジ-t-アミル-2-ヒドロキシフェニルエチルフェニルアクリレート、2,4-ジ-t-ブチル-6-3,5-ジ-t-ブチル-2-ヒドロキシ-ベンジルフェニルメタクリレート、2,4-ジ-t-ブチル-6-1-3,5-ジ-t-ブチル-2-ヒドロキシフェニルエチルフェニルメタクリレート、2,4-ジ-t-アミル-6-1-3,5-ジ-t-アミル-2-ヒドロキシフェニルエチルフェニルメタクリレート、2-t-ブチル-6-3-t-ブチル-2-ヒドロキシ-5-メチルベンジル-4-メチルフェニルメタクリレート、2-t-ブチル-6-3-t-ブチル-2-ヒドロキシ-5-メチルベンジル-4-メチルフェニルアクリレート、2-t-ブチル-6-3-t-ブチル-2-ヒドロキシ-5-メチルベンジル-4-エチルフェニルメタクリレート、2-t-アミル-6-3-t-アミル-2-ヒドロキシ-5-メチルベンジル-4-メチルフェニルメタクリレート、2-t-アミル-6-3-t-アミル-2-ヒドロキシ-5-メチルベンジル-4-メチルフェニルアクリレート等を挙げることができる。より好ましくは、2,4―ジ-t-アミル-6-[1-3,5-ジ-t-アミル-2-ヒドロキシフェニルエチル]フェニルアクリレート又は2-t-ブチル-6-3-t-ブチル-2-ヒドロキシ-5-メチルベンジル-4-メチルフェニルアクリレート等を挙げることができる。2,4―ジ-t-アミル-6-[1-3,5-ジ-t-アミル-2-ヒドロキシフェニルエチル]フェニルアクリレートは、スミライザーGSF登録商標、住友化学製、以下、化合物1-1と記すことがあるとして市販され、2-t-ブチル-6-3-t-ブチル-2-ヒドロキシ-5-メチルベンジル-4-メチルフェニルアクリレートは、スミライザーGM登録商標、住友化学製、以下、化合物1-2と記すことがあるとして市販されている。化合物2において、nは2以上の整数を表し、好ましくは2~6を表し、より好ましくは5を表す。化合物2としては、例えば、1,2,3-シクロプロパントリオール123cyclopropanetriol、1,2,3,4-シクロブタンテトラオール1234cyclobutanetetraol、1,2,3,4,5-シクロペンタンペンタオール12345cyclopentanepentaol、1,2,3,4,5,6-シクロヘキサンヘキサオール123456cyclopentanehexaol、1,2,3,4,5,6,7-シクロヘプタンヘプタオール1234567cycloheptaneheptaol、1,2,3,4,5,6,7,8-シクロオクタンオクタノール12345678cyclooctaneoctaol等が挙げられる。myo-イノシトール、epi-イノシトール、allo-イノシトール、muco-イノシトール、neo-イノシトール、chiro-イノシトール、scyllo-イノシトール等の1,2,3,4,5,6-シクロヘキサンヘキサオールが好ましく、下記式で表されるmyo-イノシトール及びscyllo-イノシトールがより好ましい。化合物2は、市販品をそのまま使用すればよい。また、化合物2は、無水物であってもよいし、水和物であってもよい。熱可塑性ポリマーとしては、ポリエチレン系樹脂高密度ポリエチレンHD-PE、低密度ポリエチレンLD-PE、直鎖状低密度ポリエチレンLLDPE、エチレン-ビニルアルコール共重合体EVOH、エチレン-アクリル酸エチル共重合体、エチレン-酢酸ビニル共重合体EVAなど、ポリプロピレン系樹脂プロピレン単独重合体、プロピレン-エチレンランダム共重合体、プロピレン-α-オレフィンランダム共重合体、プロピレン-エチレン-α-オレフィン共重合体、プロピレン単独重合体成分または主にプロピレンからなる共重合体成分と、プロピレンとエチレンおよび/またはα-オレフィンの共重合体成分からなるポリプロピレン系ブロック共重合体など、メチルペンテンポリマー、ポリスチレン系樹脂ポリp-メチルスチレン、ポリα-メチルスチレンなどのポリスチレン、アクリロニトリル-スチレン共重合体、アクリロニトリル-ブタジエン-スチレン共重合体ABS、特殊アクリルゴム-アクリロニトリル-スチレン共重合体、アクリロニトリル-塩素化ポリエチレン-スチレン共重合体など、ポリブタジエン系樹脂ポリブタジエンゴムBR、スチレンブタジエン共重合体SBR、スチレン-ブタジエンブロック共重合体SBS、BRもしくはSBRもしくはSBSで改質した耐衝撃性ポリスチレンHI-PSなど、塩素化ポリエチレン、ポリクロロプレン、塩素化ゴム、ポリ塩化ビニル、ポリ塩化ビニリデン、メタクリル樹脂、フッ素樹脂、ポリアセタール、グラフト化ポリフェニレンエーテル樹脂、ポリフェニレンサルファイド樹脂、ポリウレタン、ポリアミド、ポリエステル樹脂たとえばポリエチレンテレフタレート、ポリブチレンテレフタレートなど、ポリ乳酸樹脂PLA、ポリカーボネート、ポリアクリレート、ポリスルホン、ポリエーテルエーテルケトン、ポリエーテルスルホン、芳香族ポリエステル樹脂、ジアリルフタレートプリポリマー、シリコーン樹脂、1,2-ポリブタジエン、ポリイソプレン、ブタジエン/アクリロニトリル共重合体、エチレン-メチルメタクリレート共重合体などが挙げられ、成形加工性の良さから、ポリエチレン系樹脂、ポリプロピレン系樹脂、ポリスチレン系樹脂及びポリブタジエン系樹脂が好ましく、ポリエチレン系樹脂及びポリブタジエン系樹脂がより好ましい。本発明の熱可塑性ポリマー組成物中の化合物1と化合物2との合計重量は、熱可塑性ポリマー100重量部に対して、好ましくは0.001~3重量部、より好ましくは0.02~2重量部、さらに好ましくは0.02~1重量部であり、化合物1と化合物2との重量比は、好ましくは化合物1:化合物2=1000:1~0.05:1である。熱可塑性ポリマーの加工安定性の観点から、より好ましくは、1000:1~10:1、熱可塑性ポリマーの変色を抑制することから、さらに好ましくは、1000:1~100:1、さらにより好ましくは1000:1~200:1である。本発明の熱可塑性ポリマー組成物は、本発明の効果を阻害しない範囲で、添加剤化合物1及び化合物2を除くを含んでいてもよい。かかる添加剤としては、例えば、酸化防止剤、紫外線吸収剤、光安定剤、金属不活性化剤、造核剤、滑剤、帯電防止剤、難燃剤、充填剤、顔料、無機充填剤などを挙げることができる。ここで、フェノール系酸化防止剤としては、例えば2,6-ジ-t-ブチル-4-メチルフェノール、2,4,6-トリ-t-ブチルフェノール、2,6-ジ-t-ブチルフェノール、2-t-ブチル-4,6-ジメチルフェノール、2,6-ジ-t-ブチル-4-エチルフェノール、2,6-ジ-t-ブチル-4-n-ブチルフェノール、2,6-ジ-t-ブチル-4-イソブチルフェノール、2,6-ジシクロペンチル-4-メチルフェノール、2-α-メチルシクロヘキシル-4,6-ジメチルフェノール、2,6-ジオクダデシル-4-メチルフェノール、2,4,6-トリシクロヘキシルフェノール、2,6-ジ-t-ブチル-4-メトキシメチルフェノール、2,6-ジ-ノニル-4-メチルフェノール、2,4-ジメチル-6-1’-メチルウンデシル-1’-イルフェノール、2,4-ジメチル-6-1’-メチルヘプタデシル-1’-イルフェノール、2,4-ジメチル-6-1’-メチルトリデシル-1’-イルフェノールおよびそれらの混合物などのアルキル化モノフェノール、2,4-ジオクチルチオメチル-6-t-ブチルフェノール、2,4-ジオクチルチオメチル-6-メチルフェノール、2,4-ジオクチルチオメチル-6-エチルフェノール、2,6-ジドデシルチオメチル-4-ノニルフェノールおよびそれらの混合物などのアルキルチオメチルフェノール、2,2’-メチレンビス4-メチル-6-t-ブチルフェノール、2,2’-メチレンビス4-エチル-6-t-ブチルフェノール、2,2’-メチレンビス[4-メチル-6-α-メチルシクロヘキシルフェノール]]、2,2’-メチレンビス4-メチル-6-シクロヘキシルフェノール、2,2’-メチレンビス4-メチル-6-ノニルフェノール、2,2’-メチレンビス4,6-ジ-t-ブチルフェノール、2,2’-エチリデンビス4,6-ジ-t-ブチルフェノール、2,2’-エチリデンビス4-イソブチル-6-t-ブチルフェノール、2,2’-メチレンビス[6-α-メチルベンジル-4-ノニルフェノール]、2,2’-メチレンビス[6-α,α-ジメチルベンジル-4-ノニルフェノール]、4,4’-メチレンビス6-t-ブチル-2-メチルフェノール、4,4’-メチレンビス2,6-ジ-t-ブチルフェノール、4,4’-ブチリデンビス3-メチル-6-t-ブチルフェノール、1,1-ビス4-ヒドロキシフェニルシクロヘキサン、1,1-ビス5-t-ブチル-4-ヒドロキシ-2-メチルフェニルブタン、2,6-ビス3-t-ブチル-5-メチル-2-ヒドロキシベンジル-4-メチルフェノール、1,1,3-トリス5-t-ブチル-4-ヒドロキシ-2-メチルフェニルブタン、1,1-ビス5-t-ブチル-4-ヒドロキシ-2-メチルフェニル-3-n-ドデシルメルカプトブタン、エチレングリコールビス[3,3-ビス-3’-t-ブチル-4’-ヒドロキシフェニル]ブチレート]、ビス3-t-ブチル-4-ヒドロキシ-5-メチルフェニルジシクロペンタジエン、ビス[2-3’-t-ブチル-2’-ヒドロキシ-5’-メチルベンジル-6-t-ブチル-4-メチルフェニル]テレフタレート、1,1-ビス3,5-ジメチル-2-ヒドロキシフェニルブタン、2,2-ビス3,5-ジ-t-ブチル-4-ヒドロキシフェニルプロパン、2,2-ビス5-t-ブチル-4-ヒドロキシ-2-メチルフェニル-4-n-ドデシルメルカプトブタン、1,1,5,5-テトラ5-t-ブチル-4-ヒドロキシ-2-メチルフェニルペンタンおよびそれらの混合物などアルキリデンビスフェノールおよびその誘導体、4-ヒドロキシラウリル酸アニリド、4-ヒドロキシステアリン酸アニリド、オクチル-N-3,5-ジ-t-ブチル-4-ヒドロキシフェニルカルバネートおよびそれらの混合物などアシルアミノフェノール誘導体、β-3,5-ジ-t-ブチル-4-ヒドロキシフェニルプロピオン酸とメタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリスヒドロキシエチルイソシアヌレート、N,N’-ビスヒドロキシエチルオキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2,2,2]オクタンおよびそれらの混合物などの一価または多価アルコールとのエステル、2,2’-チオビス6-t-ブチルフェノール、2,2’-チオビス4-メチル-6-t-ブチルフェノール、2,2’-チオビス4-オクチルフェノール、、4,4’-チオビス2-メチル-6-t-ブチルフェノール、4,4’-2,6-ジメチル-4-ヒドロキシフェニルジスルフィドなどヒドロキシル化チオジフェニルエーテル、3,5,3’,5’-テトラ-t-ブチル-4,4’-ジヒドロキシジベンジルエーテル、オクタデシル-4-ヒドロキシ-3,5-ジメチルベンジルメルカプトアセテート、トリス3,5-ジ-t-ブチル-4-ヒドロキシベンジルアミン、ビス4-t-ブチル-3-ヒドロキシ-2,6-ジメチルベンジルジチオテレフタレート、ビス3,5-ジ-t-ブチル-4-ヒドロキシベンジルスルフィド、イソオクチル-3,5-ジ-t-ブチル-4-ヒドロキシベンジルメルカプトアセテートおよびそれらの混合物などO-ベンジル誘導体、N-ベンジル誘導体、S-ベンジル誘導体などのベンジル誘導体2,4-ビスn-オクチルチオ-6-4-ヒドロキシ-3,5-ジ-t-ブチルアニリノ-1,3,5-トリアジン、2-n-オクチルチオ-4,6-ビス4-ヒドロキシ-3,5-ジ-t-ブチルアニリノ-1,3,5-トリアジン、2-n-オクチルチオ-4,6-ビス4-ヒドロキシ-3,5-ジ-t-ブチルフェノキシ-1,3,5-トリアジン、2,4,6-トリス3,5-ジ-t-ブチル-4-フェノキシ-1,3,5-トリアジン、トリス4-t-ブチル-3-ヒドロキシ-2,6-ジメチルベンジルイソシアヌレート、トリス3,5-ジ-t-ブチル-4-ヒドロキシベンジルイソシアヌレート、2,4,6-トリス3,5-ジ-t-ブチル-4-ヒドロキシフェニルエチル-1,3,5-トリアジン、2,4,6-トリス3,5-ジ-t-ブチル-4-ヒドロキシフェニルプロピル-1,3,5-トリアジン、トリス3,5-ジシクロヘキシル-4-ヒドロキシベンジルイソシアヌレート、トリス[2-3’,5’-ジ-t-ブチル-4’-ヒドロキシシンナモイルオキシエチル]イソシアヌレートおよびそれらの混合物などのトリアジン誘導体、ジオクタデシル-2,2-ビス3,5-ジ-t-ブチル-2-ヒドロキシベンジルマロネート、ジオクタデシル-2-3-t-ブチル-4-ヒドロキシ-5-メチルベンジルマロネート、ジドデシルメルカプトエチル-2,2-ビス3,5-ジ-t-ブチル-4-ヒドロキシベンジルマロネート、ビス[4-1,1,3,3-テトラメチルブチルフェニル]-2,2-ビス3,5-ジ-t-ブチル-4-ヒドロキシベンジルマロネートおよびそれらの混合物などのヒドロキシベンジル化マロネート誘導体などヒドロキシベンジル化マロネート誘導体、1,3,5-トリメチル-2,4,6-トリス3,5-ジ-t-ブチル-4-ヒドロキシベンジルベンゼン、1,4-ビス3,5-ジ-t-ブチル-4-ヒドロキシベンジル-2,3,5,6-テトラメチルベンゼン、2,4,6-トリス3,5-t-ブチル-4-ヒドロキシベンジルフェノールおよびそれらの混合物など芳香族ヒドロキシベンジル誘導体、ジメチル-3,5-ジ-t-ブチル-4-ヒドロキシベンジルホスホネート、ジエチル-3,5-ジ-t-ブチル-4-ヒドロキシベンジルホスホネート、ジオクタデシル-3,5-ジ-t-ブチル-4-ヒドロキシベンジルホスホネート、ジオクタデシル-5-t-ブチル-4-ヒドロキシ-3-メチルベンジルホスホネート、3,5-ジ-t-ブチル-4-ヒドロキシベンジルホスホン酸モノエステルのカルシウム塩およびそれらの混合物などベンジルホスホネート誘導体、β-5-t-ブチル-4-ヒドロキシ-3-メチルフェニルプロピオン酸とメタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリスヒドロキシエチルイソシアヌレート、N,N’-ビスヒドロキシエチルオキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2,2,2]オクタンおよびそれらの混合物などの一価または多価アルコールとのエステル、β-3,5-ジシクロヘキシル-4-ヒドロキシフェニルプロピオン酸とメタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリスヒドロキシエチルイソシアヌレート、N,N’-ビスヒドロキシエチルオキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2,2,2]オクタンおよびそれらの混合物などの一価または多価アルコールとのエステル、3,5-ジ-t-ブチル-4-ヒドロキシフェニル酢酸とメタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリスヒドロキシエチルイソシアヌレート、N,N’-ビスヒドロキシエチルオキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2,2,2]オクタンおよびそれらの混合物などの一価または多価アルコールとのエステル、N,N’-ビス[3-3’,5’-ジ-t-ブチル-4’-ヒドロキシフェニルプロピオニル]ヒドラジン、N,N’-ビス[3-3’,5’-ジ-t-ブチル-4’-ヒドロキシフェニルプロピオニル]ヘキサメチレンジアミン、N,N’-ビス[3-3’,5’-ジ-t-ブチル-4’-ヒドロキシフェニルプロピオニル]トリメチレンジアミンおよびそれらの混合物などのβ-3,5-ジ-t-ブチル-4-ヒドロキシフェニルプロピオン酸のアミドなど、α-トコフェロール、β-トコフェロール、γ-トコフェロール、δ-トコフェロール及びそれらの混合物などのトコフェロールなどが挙げられる。ヒドロキノン及びアルキル化ヒドロキノンの酸化防止剤としては、例えば、2,6-ジ-t-ブチル-4-メトキシフェノール、2,5-ジ-t-ブチルヒドロキノン、2,5-ジ-t-アミルヒドロキノン、2,6-ジフェニル-4-オクタデシルオキシフェノール、2,6-ジ-t-ブチルヒドロキノン、2,5-ジ-t-ブチル-4-ヒドロキシアニソール、3,5-ジ-t-ブチル-4-ヒドロキシフェニルステアレート、ビス3,5-ジ-t-ブチル-4-ヒドロキシフェニルアジペートおよびそれらの混合物などが挙げられる。イオウ系酸化防止剤としては、例えばジラウリル3,3’-チオジプロピオネート、トリデシル3,3’-チオジプロピオネート、ジミリスチル3,3’-チオジプロピオネート、ジステアリル3,3’-チオジプロピオネート、ラウリルステアリル3,3’-チオジプロピオネート、ネオペンタンテトライルテトラキス3-ラウリルチオプロピオネートなどが挙げられる。リン系酸化防止剤としては、例えばトリフェニルホスファイト、トリスノニルフェニルホスファイト、トリス2,4-ジ-t-ブチルフェニルホスファイト、トリラウリルホスファイト、トリオクタデシルホスファイト、ジステアリルペンタエリスリトールジホスファイト、ジイソデシルペンタエリスリトールジホスファイト、ビス2,4-ジ-t-ブチルフェニルペンタエリスリトールジホスファイト、ビス2,4-ジ-t-ブチル-6-メチルフェニルペンタエリスリトールジホスファイト、ビス2,6-ジ-t-ブチル-4-メチルフェニルペンタエリスリトールジホスファイト、ビス2,4,6-トリ-t-ブチルフェニルペンタエリスリトールジホスファイト、トリステアリルソルビトールトリホスファイト、テトラキス2,4-ジ-t-ブチルフェニル-4,4’-ジフェニレンジホスホナイト、2,2’-メチレンビス4,6-ジ-t-ブチルフェニル2-エチルヘキシルホスファイト、2,2’-エチリデンビス4,6-ジ-t-ブチルフェニルフルオロホスファイト、ビス2,4-ジ-t-ブチル-6-メチルフェニルエチルホスファイト、ビス2,4-ジ-t-ブチル-6-メチルフェニルメチルホスファイト、2-2,4,6-トリ-t-ブチルフェニル-5-エチル-5-ブチル-1,3,2-オキサホスホリナン、2,2’,2-ニトリロ[トリエチル-トリス3,3’,5,5’-テトラ-t-ブチル-1,1’-ビフェニル-2,2’-ジイルホスファイトおよびそれらの混合物などが挙げられる。紫外線吸収剤としては、例えばフェニルサリシレート、4-t-ブチルフェニルサリシレート、2,4-ジ-t-ブチルフェニル3’,5’-ジ-t-ブチル-4’-ヒドロキシベンゾエート、4-t-オクチルフェニルサリシレート、ビス4-t-ブチルベンゾイルレゾルシノール、ベンゾイルレゾルシノール、ヘシサデシル3’,5’-ジ-t-ブチル-4’-ヒドロキシベンゾエート、オクタデシル3’,5’-ジ-t-ブチル-4’-ヒドロキシベンゾエート、2-メチル-4,6-ジ-t-ブチルフェニル3’,5’-ジ-t-ブチル-4’-ヒドロキシベンゾエートおよびそれらの混合物などのサリシレート誘導体、2,4-ジヒドロキシベンゾフェノン、2-ヒドロキシ-4-メトキシベンゾフェノン、2-ヒドロキシ-4-オクトキシベンゾフェノン、2,2’-ジヒドロキシ-4-メトキシベンゾフェノン、ビス5-ベンゾイル-4-ヒドロキシ-2-メトキシフェニルメタン、2,2’,4,4’-テトラヒドロキシベンゾフェノンおよびそれらの混合物などの2-ヒドロキシベンゾフェノン誘導体、2-2-ヒドロキシ-5-メチルフェニルベンゾトリアゾール、2-3’,5’-ジ-t-ブチル-2’-ヒドロキシフェニルベンゾトリアゾール、2-5’-t-ブチル-2’-ヒドロキシフェニルベンゾトリアゾール、2-2’-ヒドロキシ-5’-t-オクチルフェニルベンゾトリアゾール、2-3-t-ブチル-2-ヒドロキシ-5-メチルフェニル-5-クロロベンゾトリアゾール、2-3’-s-ブチル-2’-ヒドロキシ-5’-t-ブチルフェニルベンゾトリアゾール、2-2’-ヒドロキシ-4’-オクチルオキシフェニルベンゾトリアゾール、2-3’,5’-ジ-t-アミル-2’-ヒドロキシフェニルベンゾトリアゾール、2-[2’-ヒドロキシ-3’,5’-ビスα,α-ジメチルベンジルフェニル]-2H-ベンゾトリアゾール、2-[3’-t-ブチル-2’-ヒドロキシフェニル-5’-2-オクチルオキシカルボニルエチルフェニル]-5-クロロベンゾトリアゾール、2-[3’-t-ブチル-5’-[2-2-エチルヘキシルオキシカルボニルエチル]-2’-ヒドロキシフェニル]-5-クロロベンゾトリアゾール、2-[3’-t-ブチル-2’-ヒドロキシ-5’-2-メトキシカルボニルエチルフェニル]-5-クロロベンゾトリアゾール、2-[3’-t-ブチル-2’-ヒドロキシ-5’-2-メトキシカルボニルエチルフェニル]ベンゾトリアゾール、2-[3’-t-ブチル-2’-ヒドロキシ-5-2-オクチルオキシカルボニルエチルフェニル]ベンゾトリアゾール、2-[3’-t-ブチル-2’-ヒドロキシ-5’-[2-2-エチルヘキシルオキシカルボニルエチル]フェニル]ベンゾトリアゾール、2-[2-ヒドロキシ-3-3,4,5,6-テトラヒドロフタルイミドメチル-5-メチルフェニル]ベンゾトリアゾール、2-3,5-ジ-t-ブチル-2-ヒドロキシフェニル-5-クロロベンゾトリアゾール、2-3’-ドデシル-2’-ヒドロキシ-5’-メチルフェニルベンゾトリアゾールおよび2-[3’-t-ブチル-2’-ヒドロキシ-5’-2-イソオクチルオキシカルボニルエチルフェニル]ベンゾトリアゾールの混合物、2,2’-メチレンビス[6-2H-ベンゾトリアゾール-2-イル-4-1,1,3,3-テトラメチルブチルフェノール、2,2’-メチレンビス[4-t-ブチル-6-2H-ベンゾトリアゾール-2-イルフェノール]、ポリ3~11エチレングリコールと2-[3’-t-ブチル-2’-ヒドロキシ-5’-2-メトキシカルボニルエチルフェニル]ベンゾトリアゾールとの縮合物、ポリ3~11エチレングリコールとメチル3-[3-2H-ベンゾトリアゾール-2-イル-5-t-ブチル-4-ヒドロキシフェニル]プロピオネートとの縮合物、2-エチルヘキシル3-[3-t-ブチル-5-5-クロロ-2H-ベンゾトリアゾール-2-イル-4-ヒドロキシフェニル]プロピオネート、オクチル3-[3-t-ブチル-5-5-クロロ-2H-ベンゾトリアゾール-2-イル-4-ヒドロキシフェニル]プロピオネート、メチル3-[3-t-ブチル-5-5-クロロ-2H-ベンゾトリアゾール-2-イル-4-ヒドロキシフェニル]プロピオネート、3-[3-t-ブチル-5-5-クロロ-2H-ベンゾトリアゾール-2-イル-4-ヒドロキシフェニル]プロピオン酸およびそれらの混合物などの2-2’-ヒドロキシフェニルベンゾトリアゾールなどが挙げられる。光安定剤としては、例えばビス2,2,6,6-テトラメチル-4-ピペリジルセバケート、ビス2,2,6,6-テトラメチル-4-ピペリジルスクシネート、ビス1,2,2,6,6-ペンタメチル-4-ピペリジルセバケート、ビスN-オクトキシ-2,2,6,6-テトラメチル-4-ピペリジルセバケート、ビスN-ベンジルオキシ-2,2,6,6-テトラメチル-4-ピペリジルセバケート、ビスN-シクロヘキシルオキシ-2,2,6,6-テトラメチル-4-ピペリジルセバケート、ビス1,2,2,6,6-ペンタメチル-4-ピペリジル2-3,5-ジ-t-ブチル-4-ヒドロキシベンジル-2-ブチルマロネート、ビス1-アクロイル-2,2,6,6-テトラメチル-4-ピペリジル2,2-ビス3,5-ジ-t-ブチル-4-ヒドロキシベンジル-2-ブチルマロネート、ビス1,2,2,6,6-ペンタメチル-4-ピペリジルデカンジオエート、2,2,6,6-テトラメチル-4-ピペリジルメタクリレート、4-[3-3,5-ジ-t-ブチル-4-ヒドロキシフェニルプロピオニルオキシ]-1-[2-3-3,5-ジ-t-ブチル-4-ヒドロキシフェニルプロピオニルオキシエチル]-2,2,6,6-テトラメチルピペリジン、2-メチル-2-2,2,6,6-テトラメチル-4-ピペリジルアミノ-N-2,2,6,6-テトラメチル-4-ピペリジルプロピオンアミド、テトラキス2,2,6,6-テトラメチル-4-ピペリジル1,2,3,4-ブタンテトラカルボキシレート、テトラキス1,2,2,6,6-ペンタメチル-4-ピペリジル1,2,3,4-ブタンテトラカルボキシレート、1,2,3,4-ブタンテトラカルボン酸と1,2,2,6,6-ペンタメチル-4-ピペリジノールおよび1-トリデカノールとの混合エステル化物、1,2,3,4-ブタンテトラボン酸と2,2,6,6-テトラメチル-4-ピペリジノールおよび1-トリデカノールとの混合エステル化物、1,2,3,4-ブタンテトラカルボン酸と1,2,2,6,6-ペンタメチル-4-ピペリジノールおよび3、9-ビス2-ヒドロキシ-1,1-ジメチルエチル-2,4,8,10-テトラオキサスピロ[55]ウンデカンとの混合エステル化物、1,2,3,4-ブタンテトラカルボン酸と2,2,6,6-テトラメチル-4-ピペリジノールおよび3,9-ビス2-ヒドロキシ-1,1-ジメチルエチル-2,4,8,10-テトラオキサスピロ[55]ウンデカンとの混合エステル化物、ジメチルサクシネートと1-2-ヒドロキシエチル-4-ヒドロキシ-2,2,6,6-テトラメチルピペリジンとの重縮合物、ポリ[6-モルホリノ-1,3,5-トリアジン-2,4-ジイル2,2,6,6-テトラメチル-4-ピペリジルイミノヘキサメチレン2,2,6,6-テトラメチル-4-ピペリジルイミノ]、ポリ[6-1,1,3,3-テトラメチルブチルイミノ-1,3,5-トリアジン-2,4-ジイル2,2,6,6-テトラメチル-4-ピペリジルイミノヘキサメチレン2,2,6,6-テトラメチル-4-ピペリジルイミノ、N,N’-ビス2,2,6,6-テトラメチル-4-ピペリジルヘキサメチレンジアミンと1,2-ジブロモエタンとの重縮合物、N,N’,4,7-テトラキス[4,6-ビスN-ブチル-N-2,2,6,6-テトラメチル-4-ピペリジルアミノ-1,3,5-トリアジン-2-イル]-4,7-ジアザデカン-1,10ジアミン、N,N’,4-トリス[4,6-ビスN-ブチル-N-2,2,6,6-テトラメチル-4-ピペリジルアミノ-1,3,5-トリアジン-2-イル]-4,7-ジアザデカン-1,10-ジアミン、N,N’,4,7-テトラキス[4,6-ビスN-ブチル-N-1,2,2,6,6-ペンタメチル-4-ピペリジルアミノ-1,3,5-トリアジン-2-イル]-4,7-ジアザデカン-1,10-ジアミン、N,N’,4-トリス[4,6-ビスN-ブチル-N-1,2,2,6,6-ペンタメチル-4-ピペリジルアミノ-1,3,5-トリアジン-2-イル]-4,7-ジアザデカン-1,10-ジアミンおよびそれらの混合物などのヒンダードアミン系光安定剤、エチルα-シアノ-β,β-ジフェニルアクリレート、イソオクチルα-シアノ-β,β-ジフェニルアクリレート、メチルα-カルボメトキシシンナメート、メチルα-シアノ-β-メチル-p-メトキシシンナメート、ブチルα-シアノ-β-メチル-p-メトキシシンナメート、メチルα-カルボメトキシ-p-メトキシシンナメートおよびN-β-カルボメトキシ-β-シアノビニル-2-メチルインドリンおよびそれらの混合物などのアクリレート系光安定剤、2,2’-チオビス-[4-1,1,3,3-テトラメチルブチルフェノール]のニッケル錯体、ニッケルジブチルジチオカルバメート、モノアルキルエステルのニッケル塩、ケトキシムのニッケル錯体およびそれらの混合物などのニッケル系光安定剤、4,4’-ジオクチルオキシオキサニリド、2,2’-ジエトキシオキサニリド、2,2’-ジオクチルオキシ-5,5’-ジ-t-ブチルアニリド、2,2’-ジドデシルオキシ-5,5’-ジ-t-ブチルアニリド、2-エトキシ-2’-エチルオキサニリド、N,N’-ビス3-ジメチルアミノプロピルオキサミド、2-エトキシ-5-t-ブチル-2’-エトキシアニリド、2-エトキシ-5,4’-ジ-t-ブチル-2’-エチルオキサニリドおよびそれらの混合物などのオキサミド系光安定剤、2,4,6-トリス2-ヒドロキシ-4-オクチルオキシフェニル-1,3,5-トリアジン、2-2-ヒドロキシ-4-オクチルオキシフェニル-4,6-ビス2,4-ジメチルフェニル-1,3,5-トリアジン、2-[2,4-ジヒドロキシフェニル-4,6-ビス2,4-ジメチルフェニル-1,3,5-トリアジン、2,4-ビス2-ヒドロキシ-4-プロピルオキシフェニル-6-2,4-ジメチルフェニル-1,3,5-トリアジン、2-2-ヒドロキシ-4-オクチルオキシフェニル-4,6-ビス4-メチルフェニル-1,3,5-トリアジン、2-2-ヒドロキシ-4-ドデシルオキシフェニル-4,6-ビス2,4-ジメチルフェニル-1,3,5-トリアジン、2-[2-ヒドロキシ-4-2-ヒドロキシ-3-ブチルオキシプロポキシフェニル]-4,6-ビス2,4-ジメチルフェニル-1,3,5-トリアジン、2-[2-ヒドロキシ-4-2-ヒドロキシ-3-オクチルオキシプロポキシフェニル]-4,6-ビス2,4-ジメチルフェニル-1,3,5-トリアジンおよびそれらの混合物などの2-2-ヒドロキシフェニル-1,3,5-トリアジン系光安定剤などが挙げられる。安定剤としては上記の他に、例えばN,N-ジベンジルヒドロキシアミン、N,N-ジエチルヒドロキシアミン、N,N-ジオクチルヒドロキシアミン、N,N-ジラウリルヒドロキシアミン、N,N-ジテトラデシルヒドロキシアミン、N,N-ジヘキサデシルヒドロキシアミン、N,N-ジオクタデシルヒドロキシアミン、N-ヘキサデシル-N-オクタデシルヒドロキシアミン、N-ヘプタデシル-N-オクタデシルヒドロキシアミンおよびそれらの混合物などのヒドロキシルアミンなども挙げられる。滑剤としては、例えばパラフィン、ワックス等の脂肪族炭化水素、炭素数8~22の高級脂肪族酸、炭素数8~22の高級脂肪族酸の金属Al、Ca、Mg、Zn塩、炭素数8~22の脂肪族アルコール、ポリグリコール、炭素数4~22の高級脂肪酸と炭素数4~18の脂肪族1価アルコールとのエステル、炭素数8~22の高級脂肪族アマイド、シリコーン油、ロジン誘導体などが挙げられる。これらの添加剤のうち好ましく用いられるものは、フェノール系酸化防止剤、リン系酸化防止剤、イオウ系酸化防止剤、紫外線吸収剤、ヒンダードアミン系光安定剤である。より好ましくはフェノール系酸化防止剤及び/又はリン系酸化防止剤であり、さらに好ましいフェノール系酸化防止剤は、式3式中、R5及びR6はそれぞれ独立に、水素原子又は炭素数1~6のアルキル基を表し、Xは、ヘテロ原子及び/又は環状基を含んでいてもよい炭素数1~24のm価のアルコール残基を表し、mは1~4の整数を表す。ここでアルコール残基とは、アルコールのヒドロキシ基から水素原子を除いた残りの基を表す。で表される化合物以下、化合物3と記すことがあるである。化合物3において、炭素数1~6のアルキル基としては、メチル基、エチル基、n-プロピル基、n-ブチル基、n-ペンチル基、n-ヘキシル基などの炭素数1~6の直鎖状アルキル基、i-プロピル基、i-ブチル基、t-ブチル基、i‐ペンチル基、t-ペンチル基、t-ヘキシル基などの炭素数3~6の分枝状アルキル基、シクロペンチル基、シクロヘキシル基などの炭素数3~6のシクロアルキル基が挙げられる。炭素数1~24の1価のアルコール残基としては、メタノール、エタノール、n-プロパノール、i-プロパノール、n-ブタノール、t-ブタノール、n-ヘキサノール、n-オクタノール、n-デカノール、n-ドデカノール、n-テトラデカノール、n-ヘキサデカノール、n-オクタデカノールの残基が挙げられる。炭素数1~24の2価のアルコールの残基としては、エチレングリコール、1,2-プロパンジオール、1,3-プロパンジオール、1,4-ブタンジオール、1,5-ペンタンジオール、1,6-ヘキサンジオール、1,8-オクタンジオール、1,10-デカンジオール、1,12-ドデカンジオール、1,14-テトラデカンジオール、1,16-ヘキサデカンジオール、ジエチレングリコール、トリエチレングリコール、3,9-ビス1,1-ジメチル-2-ヒドロキシエチル-2,4,8,10-テトラオキサスピロ[55]ウンデカンの残基が挙げられる。炭素数1~24の3価のアルコールの残基としては、グリセロールの残基が挙げられる。炭素数1~24の4価のアルコールの残基としては、エリスリトール、ペンタエリスリトールの残基が挙げられる。化合物3の中でも、さらにより好ましくは、n-オクタデシル-β-4’-ヒドロキシ-3’,5’-ジ-t-ブチルフェニルプロピオネートBASFジャパン社製、イルガノックス登録商標1076、以下、化合物3-1と記すことがある、3,9-ビス[2-{3-3-t-ブチル-4-ヒドロキシ-5-メチルフェニルプロピオニルオキシ}-1,1-ジメチルエチル]-2,4,8,10-テトラオキサスピロ[55]ウンデカン住友化学製、スミライザー登録商標GA-80、ペンタエリスリトールテトラキス[3-3,5-ジ-t-ブチル-4-ヒドロキシフェニルプロピオネート]BASFジャパン社製、イルガノックス登録商標1010が挙げられる。本発明の熱可塑性ポリマー組成物中の化合物3の添加量は、熱可塑性ポリマー組成物100重量部に対し、好ましくは0.001~3重量部、より好ましくは0.02~2重量部である。さらに好ましいリン系酸化防止剤は、下記式4~式8からなる群から選ばれる少なくとも一つの式で表される有機リン化合物である。式4:式中、R7及びR8は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。式5:式中、R9は、水素原子、炭素数1~9のアルキル基、炭素数5~8のシクロアルキル基、炭素数6~12のアルキルシクロアルキル基、炭素数7~12のアラルキル基又はフェニル基を表す。式6:式中、A1は、炭素数1~18のアルキル基、炭素数1~9のアルキル基で置換されていてもよいフェニル基、炭素数5~8のシクロアルキル基で置換されていてもよいフェニル基、炭素数6~12のアルキルシクロアルキル基で置換されていてもよいフェニル基、又は炭素数7~12のアラルキル基で置換されていてもよいフェニル基を表す。式7:式中、R10及びR11は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。A2は、単結合、硫黄原子、又は炭素数1~8のアルキリデン基を表す。A3は炭素数2~8のアルキレン基を表す。式8:式中、R12及びR13は、互いに独立に、水素原子、炭素数1~9のアルキル基、炭素数5~8のシクロアルキル基、炭素数6~12のアルキルシクロアルキル基、炭素数7~12のアラルキル基又はフェニル基を表す。A4は、単結合、硫黄原子、又は炭素数1~8のアルキリデン基を表す。A5は、炭素数1~8のアルキル基、炭素数1~9のアルキル基で置換されていてもよいフェニル基、炭素数5~8のシクロアルキル基で置換されていてもよいフェニル基、炭素数6~12のアルキルシクロアルキル基で置換されていてもよいフェニル基、又は炭素数7~12のアラルキル基で置換されていてもよいフェニル基を表す。前記式4において、R7及びR8で表される炭素数1~9のアルキル基としては、例えば、メチル基、エチル基、n-プロピル基、i-プロピル基、n-ブチル基、i-ブチル基、sec-ブチル基、t-ブチル基、n-ペンチル基、t-アミル基-CCH32CH2CH3、2-エチルヘキシル基等が挙げられる。炭素数5~8のシクロアルキル基としては、例えば、シクロペンチル基、シクロヘキシル基等が挙げられる。炭素数6~12のアルキルシクロアルキル基としては、例えば、2-メチルシクロペンチル基、2-メチルシクロヘキシル基等が挙げられる。炭素数7~12のアラルキル基としては、例えば、ベンジル基、クミル基2-フェニルプロパン-2-イル基ともいう等が挙げられる。前記式4で表される有機リン化合物以下、化合物4と記すことがある。としては、例えば、トリス2,4-ジ-t-ブチルフェニルフォスファイトBASF社製、イルガフォス登録商標168、以下、化合物4-1と記すことがある。、トリスノニルフェニルフォスファイト、トリスジノニルフェニルフォスファイト等が挙げられる。なかでも化合物4-1が好ましい。前記式5において、R9で表される炭素数1~9のアルキル基としては、例えば、メチル基、エチル基、n-プロピル基、i-プロピル基、n-ブチル基、i-ブチル基、sec-ブチル基、t-ブチル基、n-ペンチル基、t-アミル基-CCH32CH2CH3、2-エチルヘキシル基等が挙げられる。炭素数5~8のシクロアルキル基としては、例えば、シクロペンチル基、シクロヘキシル基等が挙げられる。炭素数6~12のアルキルシクロアルキル基としては、例えば、2-メチルシクロペンチル基、2-メチルシクロヘキシル基等が挙げられる。炭素数7~12のアラルキル基としては、例えば、ベンジル基、クミル基2-フェニルプロパン-2-イル基ともいう等が挙げられる。前記式5で表される有機リン化合物以下、化合物5と記すことがある。としては、例えば、テトラキス2,4-ジ-t-ブチルフェニル-4,4-ビフェニレンジフォスフォナイトクラリアント社製、サンドスタブ登録商標P-EPQ、以下、化合物5-1と記すことがある。、テトラキス2,4-ジ-t-ブチル-5-メチルフェニル-4,4-ビフェニレンジフォスフォナイトAPI社製、ヨシノックス登録商標GSY-P101等が挙げられる。なかでも化合物5-1が好ましい。前記式6において、A1で表される炭素数1~18のアルキル基としては、例えば、メチル基、エチル基、n-プロピル基、i-プロピル基、n-ブチル基、i-ブチル基、t-ブチル基、n-ヘキシル基、n-オクチル基、n-デシル基、n-ドデシル基、n-テトラデシル基、n-ヘキサデシル基、n-オクタデシル基等が挙げられる。炭素数1~9のアルキル基で置換されていてもよいフェニル基としては、フェニル基、2-メチルフェニル基、4-メチルフェニル基、2-t-ブチルフェニル基、4-t-ブチルフェニル基、2-n-ノニルフェニル基、4-n-ノニルフェニル基、2,4-ジ-t-ブチルフェニル基、2,4-ジ-n-ノニルフェニル基、2,6-ジ-t-ブチルフェニル基、2-t-ブチル-4-メチルフェニル基、2-t-ブチル-4-エチルフェニル基、2,5-ジ-t-ブチルフェニル基、2,6-ジ-t-ブチル-4-メチルフェニル基等が挙げられる。炭素数5~8のシクロアルキル基で置換されていてもよいフェニル基としては、2-シクロペンチルフェニル基、2-シクロヘキシルフェニル基、4-シクロヘキシルフェニル基、2,4-ジシクロヘキシルフェニル基等が挙げられる。炭素数6~12のアルキルシクロアルキル基で置換されていてもよいフェニル基としては、2-2-メチルシクロヘキシルフェニル基、4-2-メチルシクロヘキシルフェニル基、2,4-ジ-2-メチルシクロヘキシルフェニル基等が挙げられる。炭素数7~12のアラルキル基で置換されていてもよいフェニル基としては、2-ベンジルフェニル基、2-クミルフェニル基、4-クミルフェニル基、2,4-ジクミルフェニル基等が挙げられる。前記式6で表される有機リン化合物以下、化合物6と記すことがある。としては、例えば、ジステアリルペンタエリスリトールジフォスファイトアデカ社製、アデカスタブ登録商標PEP-8、ビス2,6-ジ-t-ブチル-4-メチルフェニル-ペンタエリスリトールジフォスファイトアデカ製、アデカスタブ登録商標PEP-36、以下、化合物6-1と記すことがある。、ビス2,4-ジ-t-ブチルフェニル-ペンタエリスリトールジフォスファイトGEプラスチック社製、ウルトラノックス登録商標626、以下、化合物6-2と記すことがある。、ビス2,4-ジクミルフェニル-ペンタエリスリトールジフォスファイトドーヴァーケミカル社製、ドーヴァーフォスS9228T以下、化合物6-3と記すことがある。が挙げられる。なかでも、化合物6-1、6-2及び6-3が好ましい。前記式7において、R10及びR11で表される炭素数1~9のアルキル基としては、例えば、メチル基、エチル基、n-プロピル基、i-プロピル基、n-ブチル基、i-ブチル基、sec-ブチル基、t-ブチル基、n-ペンチル基、t-アミル基-CCH32CH2CH3、2-エチルヘキシル基等が挙げられる。炭素数5~8のシクロアルキル基としては、例えば、シクロペンチル基、シクロヘキシル基等が挙げられる。炭素数6~12のアルキルシクロアルキル基としては、例えば、2-メチルシクロペンチル基、2-メチルシクロヘキシル基等が挙げられる。炭素数7~12のアラルキル基としては、例えば、ベンジル基、クミル基2-フェニルプロパン-2-イル基ともいう等が挙げられる。A2の炭素数1~8で表されるアルキリデン基としては、例えば、メチリデン基、エチリデン基、プロパン-1-イリデン基、プロパン-2-イリデン基、n-ブタン-1-イリデン基等が挙げられる。A3で表される炭素数2~8のアルキレン基としては、エチレン基、プロピレン基、トリメチレン基、テトラメチレン基、ペンタメチレン基、ヘキサメチレン基、オクタメチレン基、2,2-ジメチル-1,3-プロピレン基が挙げられる。前記式7で表される有機リン化合物以下、化合物7と記すことがある。としては、2,2’,2’’-ニトリロトリエチル-トリス3,3’,5,5’-テトラ-t-ブチル-1,1’-ビフェニル-2,2’-ジイルフォスファイトBASF社製、イルガフォス登録商標12、以下、化合物7-1と記すことがある。が好ましい。前記式8において、R12及びR13で表される炭素数1~9のアルキル基としては、例えば、メチル基、エチル基、n-プロピル基、i-プロピル基、n-ブチル基、i-ブチル基、sec-ブチル基、t-ブチル基、n-ペンチル基、t-アミル基-CCH32CH2CH3、2-エチルヘキシル基等が挙げられる。炭素数5~8のシクロアルキル基としては、例えば、シクロペンチル基、シクロヘキシル基等が挙げられる。炭素数6~12のアルキルシクロアルキル基としては、例えば、2-メチルシクロペンチル基、2-メチルシクロヘキシル基等が挙げられる。炭素数7~12のアラルキル基としては、例えば、ベンジル基等が挙げられる。A4で表される炭素数1~8のアルキリデン基としては、例えば、メチリデン基、エチリデン基、プロパン-1-イリデン基、プロパン-2-イリデン基、n-ブタン-1-イリデン基等が挙げられる。A5で表される炭素数1~8のアルキル基としては、例えば、メチル基、エチル基、n-プロピル基、i-プロピル基、n-ブチル基、i-ブチル基、t-ブチル基、n-ヘキシル基、n-オクチル基等が挙げられる。炭素数1~9のアルキル基で置換されていてもよいフェニル基としては、例えば、フェニル基、2-メチルフェニル基、4-メチルフェニル基、2-t-ブチルフェニル基、4-t-ブチルフェニル基、2-n-ノニルフェニル基、4-n-ノニルフェニル基、2,4-ジ-t-ブチルフェニル基、2,4-ジ-n-ノニルフェニル基、2,6-ジ-t-ブチルフェニル基、2-t-ブチル-4-メチルフェニル基、2-t-ブチル-4-エチルフェニル基、2,5-ジ-t-ブチルフェニル基、2,6-ジ-t-ブチル-4-メチルフェニル基等が挙げられる。炭素数5~8のシクロアルキル基で置換されていてもよいフェニル基としては、2-シクロペンチルフェニル基、2-シクロヘキシルフェニル基、4-シクロヘキシルフェニル基、2,4-ジシクロヘキシルフェニル基等が挙げられる。炭素数6~12のアルキルシクロアルキル基で置換されていてもよいフェニル基としては、2-2-メチルシクロヘキシルフェニル基、4-2-メチルシクロヘキシルフェニル基、2,4-ジ-2-メチルシクロヘキシルフェニル基等が挙げられる。炭素数7~12のアラルキル基で置換されていてもよいフェニル基としては、2-ベンジルフェニル基、2-クミルフェニル基、4-クミルフェニル基、2,4-ジクミルフェニル基等が挙げられる。前記式8で表される有機リン化合物以下、化合物8と記すことがある。としては、例えば、2,2-メチレンビス4,6-ジ-t-ブチルフェニルオクチルフォスファイトアデカ社製、アデカスタブ登録商標HP-10、以下、化合物8-1と記すことがある。が好ましい。化合物4~化合物8のうち、化合物4がより好ましく、なかでも化合物4-1がさらに好ましい。本発明の熱可塑性ポリマー組成物中の、化合物4~8から選ばれる有機リン化合物合計の添加量は、熱可塑性ポリマー組成物100重量部に対し、好ましくは0.001~3重量部、より好ましくは0.02~2重量部である。本発明の熱可塑性ポリマー組成物の製造方法としては、例えば、熱可塑性ポリマーを混錬する際に、化合物1、化合物2及び必要に応じて添加剤を別々に配合する方法、例えば、化合物1、化合物2及び必要に応じて添加剤を混合して安定剤組成物を製造する工程、並びに前記工程で得られた安定剤組成物を熱可塑性ポリマーに混合する工程を含む方法などが挙げられる。化合物1及び化合物2の熱可塑性ポリマーへの分散性の観点から、後者の方法が好ましい。ここで、安定剤組成物を製造する工程としては、後述する安定剤組成物の製造方法で例示された方法が、同様に、例示される。安定剤組成物を熱可塑性ポリマーに混合する工程をさらに詳しく説明すると、例えば、熱可塑性ポリマーと上記安定剤組成物とをドライブレンドした後、一軸または多軸押出し機で溶融混練後、押出しを行ない熱可塑性ポリマー組成物のペレットを得る方法、例えば、シクロへキサンなどの溶剤に安定剤組成物を溶解させた溶液を、熱可塑性ポリマーの重合終了後のポリマー溶液に添加し、脱溶媒する方法などが挙げられる。得られた熱可塑性ポリマー組成物は、冷却することなく溶融状態のまま成形機に供給して成形してもよい。成形方法は特に限定されるものではなく、例えば射出成形法、押出成形法、押出ブロー成形法、射出ブロー成形法、二軸延伸ブロー成形法などの成形方法を用いることができる。成形後、冷却することにより、本発明の熱可塑性ポリマー組成物からなる熱可塑性ポリマー成形体が得られる。得られる熱可塑性ポリマー成形体としては、例えばコイルボビン、コネクター、スイッチ、抵抗器部品、ソケット、リレー、コンデンサーケース、ヒューズ、モーター、オーブンレンジ、プリント基盤、IC製造装置、ランプなどの電子部品、エアーアウトレットガーニッシュ、フードベント、ディストリビューターキャップ、排ガスコントロールバルブなどの自動車部品、ギア、カムなどの機械部品、地板などの時計部品、底蓋、鏡胴、レバーなどのカメラ部品、リールなどのレジャー用品の部品、家電機器ハウジング、照明配線器具、フィルム、ボトル、繊維、浄化槽、便槽、バスタブ、ユニットバス、水タンク、船舶、薬品タンク、パイプ、波板、平板、塗料、化粧版、電気部品封入材、レジンコンクリートなどが挙げられる。本発明の安定剤組成物は、化合物1と化合物2とを含有する。本発明の安定剤組成物は、化合物1と化合物2とを、好ましくは1000:1~0.05:1化合物1:化合物2の重量比で含有する。熱可塑性ポリマーの加工安定性の観点から、より好ましくは、1000:1~10:1、熱可塑性ポリマーの変色を抑制する観点から、さらに好ましくは、1000:1~100:1、さらにより好ましくは1000:1~200:1で含有する。本発明の安定剤組成物は、そのまま、熱可塑性ポリマーの加工安定剤として用いることができる。また、本発明の効果を阻害しない範囲で、上記の添加剤を含んでいてもよい。好ましい添加剤は上記のとおりであり、本発明の安定剤組成物中の化合物3の添加量は、安定剤組成物100重量部に対し、好ましくは0~90部、より好ましくは0.1~80部である。本発明の安定剤組成物の製造方法としては、例えば、化合物1、化合物2及び必要に応じて、上記添加剤を、ヘンシェルミキサ、スーパーミキサ、ハイスピードミキサなどの混合機で混合する方法、例えば、化合物1、化合物2及び添加剤の混合物をさらに押出成形する方法、例えば、化合物1、化合物2及び添加剤の混合物をさらに撹拌造粒する方法などが挙げられる。以下、実施例、参考例および比較例を挙げて本発明をより詳細に説明する。部及びは、特に説明がない限り、重量基準を意味する。また、メルトフローレートをMFRと記載する。以下の各例において、化合物1として以下のものを用いた。化合物1-1:2,4-ジ-t-アミル-6-[1-3,5-ジ-t-アミル-2-ヒドロキシフェニルエチル]フェニルアクリレート住友化学製、スミライザー登録商標GSF化合物1-2:2-t-ブチル-6-3-t-ブチル-2-ヒドロキシ-5-メチルベンジル-4-メチルフェニルアクリレート住友化学製、スミライザー登録商標GM以下の各例において、化合物2として以下のものを用いた。化合物2-1:myo-イノシトール以下の各例において、化合物3として以下のものを用いた。化合物3-1:n-オクタデシル-β-4’-ヒドロキシ-3’,5’-ジ-t-ブチルフェニルプロピオネートBASFジャパン社製、イルガノックス登録商標1076化合物3-2:3,9-ビス[2-{3-3-t-ブチル-4-ヒドロキシ-5-メチルフェニルプロピオニルオキシ}-1,1-ジメチルエチル]-2,4,8,10-テトラオキサスピロ[55]ウンデカン住友化学製、スミライザー登録商標GA-80化合物3-3:ペンタエリスリトールテトラキス[3-3,5-ジ-t-ブチル-4-ヒドロキシフェニルプロピオネート]BASFジャパン社製、イルガノックス登録商標1010以下の各例において、化合物4として以下のものを用いた。化合物4-1:トリス2,4-ジ-t-ブチルフェニルフォスファイトBASF社製、イルガフォス登録商標168以下の各例において、化合物5~化合物8として、それぞれ以下のものを用いる。化合物5-1:テトラキス2,4-ジ-t-ブチルフェニル-4,4-ビフェニレンジフォスフォナイトクラリアント社製、サンドスタブ登録商標P-EPQ化合物6-1:ビス2,6-ジ-t-ブチル-4-メチルフェニル-ペンタエリスリトールジフォスファイトアデカ社製、アデカスタブ登録商標PEP-36化合物6-2:ビス2,4-ジ-t-ブチルフェニル-ペンタエリスリトールジフォスファイトGEプラスチック社製、ウルトラノックス登録商標626化合物6-3:ビス2,4-ジクミルフェニル-ペンタエリスリトールジフォスファイトドーヴァーケミカル社製、ドーヴァーフォスS9228T化合物7-1:2,2’,2’’-ニトリロトリエチル-トリス3,3’,5,5’-テトラ-t-ブチル-1,1’-ビフェニル-2,2’-ジイルフォスファイトBASF社製、イルガフォス登録商標12化合物8-1:2,2-メチレンビス4,6-ジ-t-ブチルフェニルオクチルフォスファイトアデカ社製、アデカスタブ登録商標HP-10実施例1安定剤組成物の製造化合物1-10.3部と化合物2-10.01部とを混合して安定剤組成物を製造した。実施例2安定剤組成物の製造化合物1-10.3部と化合物2-10.01部と化合物3-10.2部とを混合して安定剤組成物を製造した。実施例3安定剤組成物の製造化合物1-20.3部と化合物2-10.01部と化合物3-10.2部とを混合して安定剤組成物を製造した。参考例1安定剤組成物の製造化合物1-10.3部と化合物3-10.2部とを混合して安定剤組成物を製造した。実施例4熱可塑性ポリマー組成物の製造熱可塑性ポリマーとして旭化成製スチレン-ブタジエンブロック共重合体100部と、実施例1で得られた安定剤組成物0.31部とをドライブレンドした後、得られた樹脂組成物を、スクリュー径30mmの単軸押出機田辺プラスチック社製、VS30-28型押出機を用いて230°C、スクリュー回転数50rpmで混練押出して得られたストランドをペレタイザーで切断して熱可塑性ポリマー組成物のペレットを得た。実施例5熱可塑性ポリマー組成物の製造実施例4において、実施例1で得られた安定剤組成物に替えて実施例2で得られた安定剤組成物を0.51部用いる以外は実施例4と同様にして、熱可塑性ポリマー組成物のペレットを得た。実施例6熱可塑性ポリマー組成物の製造実施例4において、実施例1で得られた安定剤組成物に替えて実施例3で得られた安定剤組成物を0.51部用いる以外は実施例4と同様にして、熱可塑性ポリマー組成物のペレットを得た。参考例2実施例4において、実施例1で得られた安定剤組成物に替えて参考例1で得られた安定剤組成物を0.5部用いる以外は実施例4と同様にして、熱可塑性ポリマー組成物のペレットを得た。比較例1実施例4において、実施例1で得られた安定剤組成物に替えて、化合物1-1を0.3部用いる以外は実施例4と同様にして、熱可塑性ポリマー組成物のペレットを得た。試験例1加工安定性試験実施例4、5、6、参考例2及び比較例1でそれぞれ得たペレットについて、押出加工時の運転時の加工性評価として滞留MFR試験を実施した。試験は、JISK7210に準拠し、メルトインデクサL217-E14011、テクノセブン社製のシリンダー内を270°Cにし、該シリンダー内に熱可塑性ポリマー組成物を充填させて荷重2.16kgでのMFRを測定し、次いで、該シリンダー内に熱可塑性ポリマー組成物を30分滞留させた後に荷重2.16kgでのMFRを測定することにより実施した。結果を表1に示す。表1中のMFR変動率とは、下記の式によって求めた値である。スチレン-ブタジエンブロック共重合体の場合、MFR変動率が小さいほうが加工性が良い。MFR変動率=30分滞留後のMFR値-滞留前のMFR値の絶対値/滞留前のMFR値×100実施例7熱可塑性ポリマー組成物の製造ナイロン6宇部興産社製100部と実施例1で得られた安定剤組成物の全量とをドライブレンドした後、得られた樹脂組成物を、スクリュー径30mmの単軸押出機田辺プラスチック社製、VS30-28型押出機を用いて280°C、スクリュー回転数50rpmで混練押出して得られたストランドをペレタイザーで切断して熱可塑性ポリマー組成物のペレットを得た。比較例3実施例7において、実施例1で得られた安定剤組成物に替えて、化合物1-1を0.1部用いる以外は実施例7と同様にして、熱可塑性ポリマー組成物のペレットを得た。試験例2加工安定性試験試験例1において、実施例4、5、6、参考例2及び比較例1でそれぞれ得たペレットに替えて、実施例7及び比較例3でそれぞれ得たペレットを用い、シリンダー内の温度を285°Cにする以外は、試験例1と同様にしてMFR変動率を求めた。結果を表2に示す。ナイロン6の場合、MFR変動率が小さいほど加工安定性が良いといえる。実施例8安定剤組成物の製造化合物1-20.1部と化合物2-10.01部とを混合して安定剤組成物を製造した。実施例9熱可塑性ポリマー組成物の製造ポリウレタン日本ミラクトラン社製100部と実施例8で得られた安定剤組成物の全量とをドライブレンドした後、得られた樹脂組成物を、スクリュー径30mmの単軸押出機田辺プラスチック社製、VS30-28型押出機を用いて200°C、スクリュー回転数50rpmで混練押出して得られたストランドをペレタイザーで切断して熱可塑性ポリマー組成物のペレットを得た。比較例4実施例9において、実施例8で得られた安定剤組成物に替えて、化合物1-2を0.1部用いる以外は実施例9と同様にして、熱可塑性ポリマー組成物のペレットを得た。試験例3加工安定性試験試験例1において、実施例4、5、6、参考例2及び比較例1でそれぞれ得たペレットに替えて、実施例9及び比較例4でそれぞれ得たペレットを用い、シリンダー内の温度を200°Cにする以外は、試験例1と同様にしてMFR変動率を求めた。結果を表3に示す。ポリウレタンの場合、MFR変動率が小さいほど加工安定性が良いといえる。実施例10熱可塑性ポリマー組成物の製造スチレンブタジエン系エラストマー旭化成ケミカルズ社製100部と実施例1で得られた安定剤組成物の全量とをドライブレンドした後、得られた樹脂組成物を、スクリュー径30mmの単軸押出機田辺プラスチック社製、VS30-28型押出機を用いて200°C、スクリュー回転数50rpmで混練押出して得られたストランドをペレタイザーで切断して熱可塑性ポリマー組成物のペレットを得た。比較例5実施例1で得られた安定剤組成物の全量に替えて化合物1-10.1部を用いる以外は実施例2と同様にして熱可塑性ポリマー組成物のペレットを得た。試験例4加工安定性試験試験例1において、実施例4、5、6、参考例2及び比較例1でそれぞれ得たペレットに替えて、実施例10及び比較例5でそれぞれ得たペレットを用い、シリンダー内の温度を285°Cにする以外は、試験例1と同様にしてMFR変動率を求めた。結果を表4に示す。スチレンブタジエンブロック系エラストマーの場合、MFR変動率が小さいほど加工安定性が良いといえる。実施例11安定剤組成物の製造化合物1-10.03部と化合物2-10.005部と化合物3-30.2部と化合物4-10.2部とを混合して安定剤組成物を製造した。実施例12熱可塑性ポリマー組成物の製造熱可塑性ポリマーとしてシェブロンフィリップス社製スチレン-ブタジエンブロック共重合体100部と実施例11で得られた安定剤組成物の全量とをドライブレンドした後、得られた樹脂組成物を、スクリュー径30mmの単軸押出機田辺プラスチック社製、VS30-28型押出機を用いて230°C、スクリュー回転数50rpmで混練押出して得られたストランドをペレタイザーで切断して熱可塑性ポリマー組成物のペレットを得た。参考例3化合物1-10.03部、化合物3-30.2部及び化合物4-10.2部を混合して安定剤組成物を製造した。比較例6実施例12において、実施例11で得られた安定剤組成物に替えて、参考例3で得られた安定剤組成物の全量を用いる以外は実施例11と同様にして、熱可塑性ポリマー組成物のペレットを得た。試験例5加工安定性試験試験例1において、実施例4、5、6、参考例2及び比較例1でそれぞれ得たペレットに替えて、実施例11及び比較例6でそれぞれ得たペレットを用いた以外は、試験例1と同様にしてMFR変動率を求めた。結果を表5に示す。実施例13~19安定剤組成物の製造化合物1-1と化合物2-1とを表6記載の割合で、実施例1と同様に混合して安定剤組成物をそれぞれ得た。実施例20熱可塑性ポリマー組成物の製造熱可塑性ポリマーとして電気化学製スチレン-ブタジエンブロック共重合体100部と実施例13で得られた安定剤組成物0.2部とをドライブレンドした後、得られた樹脂組成物を、スクリュー径30mmの単軸押出機田辺プラスチック社製、VS30-28型押出機を用いて230°C、スクリュー回転数50rpmで混練押出して得られたストランドをペレタイザーで切断して熱可塑性ポリマー組成物のペレットを得た。実施例21~26熱可塑性ポリマー組成物の製造実施例20において、実施例13で得られた安定剤組成物に替えて、実施例14~19でそれぞれ得られた安定剤組成物を0.2部用いる以外は実施例20と同様にして、熱可塑性ポリマー組成物のペレットを得た。比較例7実施例20において、化合物1-1を0.2部用いる以外は実施例20と同様にして、熱可塑性ポリマー組成物のペレットを得た。試験例6試験例1において、実施例4、5、6、参考例2及び比較例1でそれぞれ得たペレットに替えて、実施例20~26及び比較例7でそれぞれ得られたペレットを用いた以外は、試験例1と同様にして、MFRを測定し、MFR変動率を求めた。結果を表7に示す。実施例27、28安定剤組成物の製造化合物1-1と化合物2-1とを表8記載の割合で、実施例1と同様に混合して安定剤組成物を得た。実施例29熱可塑性ポリマー組成物の製造熱可塑性ポリマーとして電気化学製スチレン-ブタジエンブロック共重合体100部と実施例27で得られた安定剤組成物0.51部とをドライブレンドした後、得られた樹脂組成物を、スクリュー径30mmの単軸押出機田辺プラスチック社製、VS30-28型押出機を用いて230°C、スクリュー回転数50rpmで混練押出して得られたストランドをペレタイザーで切断して熱可塑性ポリマー組成物のペレットを得た。実施例30熱可塑性ポリマー組成物の製造実施例29において、実施例27で得られた安定剤組成物に替えて実施例28で得られた安定剤組成物0.71部を用いる以外は実施例29と同様にして、熱可塑性ポリマー組成物のペレットを得た。試験例7試験例1において、実施例4、5、6、参考例2及び比較例1でそれぞれ得たペレットに替えて、実施例29及び30でそれぞれ得られたペレットを用いた以外は、試験例1と同様にして、MFRを測定し、MFR変動率を求めた。結果を表9に示す。実施例31~117安定剤組成物の製造表10~12記載の化合物を実施例1と同様に混合して安定剤組成物を得る。これらの安定剤組成物が配合された熱可塑性ポリマーは、加工安定性に優れる。実施例118~239熱可塑性ポリマー組成物の製造実施例4において、熱可塑性ポリマー及び安定剤組成物として、表13~16記載の熱可塑性ポリマー100部と安定剤組成物とを用いる以外は、実施例4と同様にして熱可塑性ポリマー組成物のペレットを得る。得られる熱可塑性ポリマー組成物は、加工安定性に優れる。表13~16において、各熱可塑性ポリマーは次に示す意味を表す。表8~11において、各熱可塑性ポリマーは次に示す意味を表す。P-1:高密度ポリエチレンHDPEP-44~P-49を除くP-2:低密度ポリエチレンLDPEP-50~P-57を除くP-3:直鎖状低密度ポリエチレンLLDPEP-58~P-64を除くP-4:エチレンアクリル酸エチル共重合体EEAP-5:エチレン-酢酸ビニル共重合体EVAP-6:ポリプロピレンPPP-65~P-71を除くP-7:プロピレン-エチレンランダム共重合体P-8:プロピレン-α-オレフィンランダム共重合体P-9:プロピレン-エチレン-α-オレフィン共重合体P-10:ポリスチレンPSP-11:アクリロニトリル-スチレン共重合体SANP-12:アクリロニトリル-ブタジエン-スチレン共重合体ABSP-13:特殊アクリルゴム-アクリロニトリル-スチレン共重合体P-14:アクリロニトリル-塩素化ポリエチレン-スチレン共重合体ACSP-15:ポリブタジエンゴムBRP-16:スチレンブタジエン共重合体SBP-17:スチレンブタジエンブロック共重合体SBSP-18:塩素化ポリエチレンCPEP-19:ポリクロロプレンP-20:塩素化ゴムP-21:ポリ塩化ビニルPVCP-22:ポリ塩化ビニリデンPVDCP-23:メタクリル樹脂P-24:フッ素樹脂P-25:ポリアセタールPOMP-26:グラフト化ポリフェニレンエーテル樹脂P-27:ポリフェニレンサルファイド樹脂PPSP-28:ポリアミドPAP-74~P-78を除くP-29:ポリエチレンテレフタレートPETP-30:ポリブチレンテレフタレートPBTP-31:ポリ乳酸PLAP-32:ポリカーボネートPCP-33:ポリアクリレートP-34:ポリスルホンPPSUP-35:ポリエーテルエーテルケトンPEEKP-36:ポリエーテルスルホンPESP-37:芳香族ポリエステルP-38:ジアリルフタレートプリポリマーP-39:シリコーン樹脂SIP-40:1,2-ポリブタジエンP-41:ポリイソプレンP-42:ブタジエン/アクリロニトリル共重合体NBRP-43:エチレン-メチルメタクリレート共重合体EMMAP-44:MFRが40g/10分の高密度ポリエチレンHDPEP-45:MFRが20g/10分の高密度ポリエチレンHDPEP-46:MFRが10g/10分の高密度ポリエチレンHDPEP-47:MFRが5g/10分の高密度ポリエチレンHDPEP-48:MFRが1g/10分の高密度ポリエチレンHDPEP-49:MFRが0.1g/10分の高密度ポリエチレンHDPEP-50:MFRが75g/10分の低密度ポリエチレンLDPEP-51:MFRが50g/10分の低密度ポリエチレンLDPEP-52:MFRが25g/10分の低密度ポリエチレンLDPEP-53:MFRが10g/10分の低密度ポリエチレンLDPEP-54:MFRが5g/10分の低密度ポリエチレンLDPEP-55:MFRが2g/10分の低密度ポリエチレンLDPEP-56:MFRが1g/10分の低密度ポリエチレンLDPEP-57:MFRが0.1g/10分の低密度ポリエチレンLDPEP-58:MFRが100g/10分の直鎖状低密度ポリエチレンLLDPEP-59:MFRが50g/10分の直鎖状低密度ポリエチレンLLDPEP-60:MFRが25g/10分の直鎖状低密度ポリエチレンLLDPEP-61:MFRが10g/10分の直鎖状低密度ポリエチレンLLDPEP-62:MFRが5g/10分の直鎖状低密度ポリエチレンLLDPEP-63:MFRが1g/10分の直鎖状低密度ポリエチレンLLDPEP-64:MFRが0.1g/10分の直鎖状低密度ポリエチレンLLDPEP-65:MFRが100g/10分のポリプロピレンPPP-66:MFRが50g/10分のポリプロピレンPPP-67:MFRが25g/10分のポリプロピレンPPP-68:MFRが10g/10分のポリプロピレンPPP-69:MFRが5g/10分のポリプロピレンPPP-70:MFRが1g/10分のポリプロピレンPPP-71:MFRが0.1g/10分のポリプロピレンPPP-72:スチレンエチレンブチレンスチレンブロック共重合体SEBSP-73:スチレンイソプレンスチレンブロック共重合体SISP-74:ナイロン610Ny610P-75:ナイロン612Ny612P-76:ナイロン11Ny11P-77:ナイロン12Ny12P-78:ナイロンMXD6NyMXD6"